【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  （Ａ）ポリアミド、（Ｂ）ポリフェニレンエーテル、（Ｃ）衝撃改良材及び（Ｄ）導電性フィラーからなる導電性樹脂組成物の製造方法であり、（Ａ）、（Ｂ）、（Ｃ）各々の成分の一部及び（Ｄ）成分の一部又は全部をあらかじめ溶融混練して予備混合物を作成した後、該予備混合物と残りの（Ａ）〜（Ｃ）成分と（Ｄ）成分に残りがある場合は残りの（Ｄ）成分とを溶融混練する事を特徴とする導電性樹脂組成物の製造方法。
【請求項２】  予備混合物中の（Ｄ）成分の量が、予備混合物の全量を１００重量％としたときに０．１〜１５重量％である請求項１に記載の導電性樹脂組成物の製造方法。
【請求項３】  予備混合物中の（Ｄ）成分の量が、予備混合物の全量を１００重量％としたときに０．１〜０．９９重量％である請求項１又は２に記載の導電性樹脂組成物の製造方法。
【請求項４】  予備混合物中の（Ｄ）成分の量が、予備混合物の全量を１００重量％としたときに７を超え１５重量％以下である請求項１又は２に記載の導電性樹脂組成物の製造方法。
【請求項５】  （Ｃ）成分が、芳香族ビニル化合物を主体とする重合体ブロック［ａ］と共役ジエン化合物を主体とする重合体ブロック［ｂ］から構成され、重合体セグメントの結合形式がａ−ｂ型、ａ−ｂ−ａ型、ａ−ｂ−ａ−ｂ型からなる群より選ばれる１種以上である芳香族ビニル化合物−共役ジエン化合物ブロック共重合体及びまたはその水素添加物である請求項１〜４のいずれかに記載の導電性樹脂組成物の製造方法。
【請求項６】  （Ｃ）成分が、（Ｃ−１）数平均分子量１２０，０００以上のブロック共重合体と（Ｃ−２）数平均分子量１２０，０００未満のブロック共重合体の混合物である請求項５に記載の導電性樹脂組成物の製造方法。
【請求項７】  （Ｃ−２）成分の芳香族ビニル化合物を主体とする重合体ブロックの数平均分子量が、２０，０００以上である請求項５又は６に記載の導電性樹脂組成物の製造方法。
【請求項８】  （Ｃ−２）成分が、芳香族ビニル化合物を５５重量％以上９０重量％未満の量で含有するブロック共重合体である請求項６又は７に記載の導電性樹脂組成物の製造方法。
【請求項９】  （Ｄ）成分が、導電性カーボンブラック、カーボンナノチューブ、カーボンナノファイバー、炭素繊維、グラファイトから選ばれる１種以上である請求項１〜８のいずれかに記載の導電性樹脂組成物の製造方法。
【請求項１０】  （Ｄ）成分が、導電性カーボンブラック、カーボンナノチューブ、カーボンナノファイバーから選ばれる１種以上である請求項９に記載の導電性樹脂組成物の製造方法。
【請求項１１】  導電性樹脂組成物中における（Ｄ）成分の量が、（Ａ）〜（Ｃ）成分の合計１００重量部に対して０．０１〜５重量部である請求項１〜１０のいずれかに記載の導電性樹脂組成物の製造方法。
【請求項１２】  予備混合物及び導電性樹脂組成物中の各々の（Ａ）〜（Ｃ）成分の量比が、これら３成分の合計を１００重量部としたときに、（Ａ）成分３０〜７０重量部、（Ｂ）成分２０〜５０重量部及び（Ｃ）成分５〜３０重量部である請求項１〜１１のいずれかに記載の導電性樹脂組成物の製造方法。
【請求項１３】  導電性樹脂組成物中の予備混合物の量が、導電性樹脂組成物を１００重量％としたときに５〜４０重量％の範囲内である請求項１〜１２のいずれかに記載の導電性樹脂組成物の製造方法。
【請求項１４】  請求項１〜１３のいずれかに記載の導電性樹脂組成物の製造方法で得られた導電性樹脂組成物からなる射出成形体。
【請求項１５】  請求項１〜１３のいずれかに記載の導電性樹脂組成物の製造方法で得られた導電性樹脂組成物からなる自動車外装用成形体。
【手続補正２】
【補正対象書類名】明細書
【補正対象項目名】０００９
【補正方法】変更
【補正の内容】
【０００９】
【課題を解決するための手段】
本発明者らは、前記課題を解決するため検討を行った結果、驚くべき事に特定の導電性フィラー予備混合物を用いて作成した樹脂組成物が導電性と低温時の高速面衝撃時の破壊モードを同時に改良できることを見いだし、本発明に到達した。
すなわち本発明は、
［１］  （Ａ）ポリアミド、（Ｂ）ポリフェニレンエーテル、（Ｃ）衝撃改良材及び（Ｄ）導電性フィラーからなる導電性樹脂組成物の製造方法であり、（Ａ）、（Ｂ）、（Ｃ）各々の成分の一部及び（Ｄ）成分の一部又は全部をあらかじめ溶融混練して予備混合物を作成した後、該予備混合物と残りの（Ａ）〜（Ｃ）成分と（Ｄ）成分に残りがある場合は残りの（Ｄ）成分とを溶融混練する事を特徴とする導電性樹脂組成物の製造方法、
［２］  予備混合物中の（Ｄ）成分の量が、予備混合物の全量を１００重量％としたときに０．１〜１５重量％である［１］に記載の導電性樹脂組成物の製造方法、
［３］  予備混合物中の（Ｄ）成分の量が、予備混合物の全量を１００重量％としたときに０．１〜０．９９重量％である［１］又は［２］に記載の導電性樹脂組成物の製造方法、
［４］  予備混合物中の（Ｄ）成分の量が、予備混合物の全量を１００重量％としたときに７を超え１５重量％以下である［１］又は［２］に記載の導電性樹脂組成物の製造方法、
［５］  （Ｃ）成分が、芳香族ビニル化合物を主体とする重合体ブロック［ａ］と共役ジエン化合物を主体とする重合体ブロック［ｂ］から構成され、重合体セグメントの結合形式がａ−ｂ型、ａ−ｂ−ａ型、ａ−ｂ−ａ−ｂ型からなる群より選ばれる１種以上である芳香族ビニル化合物−共役ジエン化合物ブロック共重合体及びまたはその水素添加物である［１］〜［４］のいずれかに記載の導電性樹脂組成物の製造方法、
［６］  （Ｃ）成分が、（Ｃ−１）数平均分子量１２０，０００以上のブロック共重合体と（Ｃ−２）数平均分子量１２０，０００未満のブロック共重合体の混合物である［５］に記載の導電性樹脂組成物の製造方法、
［７］  （Ｃ−２）成分の芳香族ビニル化合物を主体とする重合体ブロックの数平均分子量が、２０，０００以上である［５］又は［６］に記載の導電性樹脂組成物の製造方法、
［８］  （Ｃ−２）成分が、芳香族ビニル化合物を５５重量％以上９０重量％未満の量で含有するブロック共重合体である［６］又は［７］に記載の導電性樹脂組成物の製造方法、
［９］  （Ｄ）成分が、導電性カーボンブラック、カーボンナノチューブ、カーボンナノファイバー、炭素繊維、グラファイトから選ばれる１種以上である［１］〜［８］のいずれかに記載の導電性樹脂組成物の製造方法、
［１０］  （Ｄ）成分が、導電性カーボンブラック、カーボンナノチューブ、カーボンナノファイバーから選ばれる１種以上である［９］に記載の導電性樹脂組成物の製造方法、
［１１］  導電性樹脂組成物中における（Ｄ）成分の量が、（Ａ）〜（Ｃ）成分の合計１００重量部に対して０．０１〜５重量部である［１］〜［１０］のいずれかに記載の導電性樹脂組成物の製造方法、
［１２］  予備混合物及び導電性樹脂組成物中の各々の（Ａ）〜（Ｃ）成分の量比が、これら３成分の合計を１００重量部としたときに、（Ａ）成分３０〜７０重量部、（Ｂ）成分２０〜５０重量部及び（Ｃ）成分５〜３０重量部である［１］〜［１１］のいずれかに記載の導電性樹脂組成物の製造方法、
［１３］  導電性樹脂組成物中の予備混合物の量が、導電性樹脂組成物を１００重量％としたときに５〜４０重量％の範囲内である［１］〜［１２］のいずれかに記載の導電性樹脂組成物の製造方法、
［１４］  ［１］〜［１３］のいずれかに記載の導電性樹脂組成物の製造方法で得られた導電性樹脂組成物からなる射出成形体、
［１５］  ［１］〜［１３］のいずれかに記載の導電性樹脂組成物の製造方法で得られた導電性樹脂組成物からなる自動車外装用成形体、
である。
【手続補正３】
【補正対象書類名】明細書
【補正対象項目名】００１０
【補正方法】変更
【補正の内容】
【００１０】
次に本発明で使用することのできる各成分について詳しく述べる。
本発明で使用することのできる（Ａ）成分のポリアミドの種類としては、ポリマー主鎖中にアミド結合｛−ＮＨ−Ｃ（＝Ｏ）−｝を有するものであれば、いずれも使用することができる。
一般にポリアミドは、ラクタム類の開環重合、ジアミンとジカルボン酸の重縮合、アミノカルボン酸の重縮合などによって得られるが、これらに限定されるものではない。